МОДИФИЦИРОВАННОЕ СВЯЗУЮЩЕЕ НА ОСНОВЕ НОВОЛАЧНЫХ И РЕЗОЛЬНЫХ СМОЛ И СПОСОБ ЕГО ИЗГОТОВЛЕНИЯ

1. Модифицированное связующее, включающее продукт, полученный путем реакции между фенольной смолой, выбранной из группы, включающей новолачную или резольную смолу в присутствии щелочного агента - в избытке по отношению к пропаргил галогениду и последующего нагрева продукта реакции для его частичной термополимеризации - при температуре, не превышающей 140°С, отличающееся тем, что оно дополнительно содержит 2-этилгексаноат меди или никеля при следующем соотношении компонентов, масс. %:
Пропаргил галогенид
18,0-41,0
2-этилгексаноат меди или никеля
0,01-0,7
Новолачная или резольная смола
Остальное
2. Связующее по п. 1, характеризующееся тем, что представляет продукт, полученный путем нагрева при температуре 115-125°С.
3. Связующее по п. 1, характеризующееся тем, что представляет собой гранулированное связующее.
4. Связующее по п. 1, характеризующееся тем, что в качестве пропаргил галогенида используют, по меньшей мере, одно вещество, выбранное из группы, включающей пропаргил хлорид или пропаргил бромид.
5. Способ получения модифицированного связующего по п. 1, включающий растворение рассчитанного количества фенольной смолы, выбранной из группы, включающей новолачную или резольную смолу в растворителе, добавление в раствор рассчитанного количества пропаргил галогенида и избытка щелочного агента по отношению к пропаргил галогениду с получением продукта реакции, нагрев продукта реакции для его частичной термополимеризации при температуре, не превышающей 140°С, последующую отгонку из частично термополимеризованного продукта растворителя при температуре не превышающей 140°С и охлаждение, отличающийся тем, что после охлаждения частично термополимеризованного продукта добавляют раствор 2-этилгексаноата меди или никеля, перемешивают его с упомянутым частично термополимеризованным продуктом до получения устойчивой смеси, повторно отгоняют растворитель из полученной смеси при температуре, не превышающей 100°С и осуществляют повторное охлаждение с получением модифицированного связующего.
6. Способ по п. 5, отличающийся тем, что охлаждение проводят до комнатной температуры с получением твердого частично термополимеризованного продукта.
7. Способ по п. 6, отличающийся тем, что полученный упомянутый твердый продукт измельчают и растворяют в растворителе, а раствор 2-этилгексаноата меди или никеля добавляют в полученный раствор.
8. Способ по п. 5, отличающийся тем, что охлаждение проводят до температуры от 80 до 120°C с получением расплава частично термополимеризованного продукта.
9. Способ по п. 8, отличающийся тем, что раствор 2-этилгексаноата меди или никеля вводят в упомянутый расплав частично термополимеризованного продукта.
10. Способ по п. 5, характеризующийся тем, что нагрев продукта реакции для его частичной термополимеризации осуществляют до температуры 115-125°C с последующей выдержкой при этой температуре.
11. Способ по п. 5, характеризующийся тем, что перед нагревом осуществляют фильтрацию продукта реакции.
12. Способ по п. 5, характеризующийся тем, что в качестве пропаргил галогенида используют по меньшей мере, одно вещество, выбранное из группы, включающей - пропаргил хлорид и пропаргил бромид.